(57)【要約】【課題】実使用において十分な保水性能を有すると共に、セメント系の固化剤や団粒化剤といった化学添加剤を使用せず、低コストで環境や人体に対する負荷の増加のおそれがなく、廃瓦粉砕物の微粉末の飛散を防ぐことを可能にし、さらには廃瓦を十分にリサイクルすることができ、雑草が生えにくく使い勝手が良好な舗装体を提供すること。【解決手段】廃瓦粉砕物を用いて構成される舗装体１０であって、原地盤２０に形成された路床１２上に、粒径寸法が３ｍｍ以下の廃瓦粉砕物３０〜６０重量パーセントと、粒径寸法が３ｍｍ超１０ｍｍ以下の廃瓦粉砕物７０〜４０重量パーセントとが、１００重量パーセントとなるように混合された廃瓦粉砕物混合体が、２０ｍｍ以上の層厚さで敷設された路盤１４と、路盤１４上に、粒径寸法が２ｍｍ超４０ｍｍ以下の廃瓦粉砕物が敷設された表層１８と、を有している。【選択図】図１
0003189446.tif 000002
【実用新案登録請求の範囲】
【請求項１】
廃瓦粉砕物を用いて構成される舗装体であって、
原地盤に形成された路床上に、粒径寸法が３ｍｍ以下の廃瓦粉砕物３０〜６０重量パーセントと、粒径寸法が３ｍｍ超１０ｍｍ以下の廃瓦粉砕物７０〜４０重量パーセントとが、１００重量パーセントとなるように混合された廃瓦粉砕物混合体が、２０ｍｍ以上の層厚さで敷設された路盤と、
前記路盤上に、粒径寸法が２ｍｍ超４０ｍｍ以下の廃瓦粉砕物が敷設された表層と、
を有していることを特徴とする舗装体。
【請求項２】
前記表層の層厚さが２０ｍｍ以上であることを特徴とする請求項１記載の舗装体。
【請求項３】
前記路床または前記路盤には暗渠が敷設されていることを特徴とする請求項１または２記載の舗装体。
【請求項４】
前記暗渠として孔開き管が用いられていることを特徴とする請求項３記載の舗装体。
【請求項５】
前記孔開き管は、前記路床に掘削された凹溝に埋設されていることを特徴とする請求項４記載の舗装体。
【請求項６】
前記孔開き管の内部空間には、保水用充てん材が充てんされていることを特徴とする請求項４または５記載の舗装体。
【請求項７】
前記廃瓦粉砕物は、複数種類の廃瓦により構成されていることを特徴とする請求項１〜６のうちのいずれか一項に記載の舗装体。
【考案の詳細な説明】
【技術分野】
【０００１】
本考案は、舗装体に関する。
【背景技術】
【０００２】
道路や駐車場などの表面を覆う舗装体としては、これまでに各種の提案がなされている。近年においては、舗装体を構成する材料に廃材を使用することにより廃材の有効利用を図っているものがある。このような廃材を有効利用した舗装体としては、たとえば特許文献１に開示されているものが知られている。
特許文献１には、舗装用材料として比較的多量の廃瓦を再利用することができ、かつ、陶器製廃瓦の有する特性を保水層として活用することで、高付加価値の舗装を提供することが可能な舗装技術が開示されている。
【先行技術文献】
【特許文献】
【０００３】
【特許文献１】特開２００４−３４６５８０号公報
【考案の概要】
【考案が解決しようとする課題】
【０００４】
特許文献１に記載されている舗装体は、保水層の上に現地土とセメント系の固化剤に団粒化剤が加えられ、ミキサーにより混練された透水性保水層材を敷設および転圧した後、透水性保水層の上面にさらに団粒化剤が吹き付けられることにより形成されている。このため、舗装体の施工コストが高騰してしまうという課題や、化学添加剤の使用による環境や人体に与える負荷が増加するおそれがある。
また、セメント系の固化剤のような化学添加剤を使用しないと、舗装体の表面から廃瓦粉砕物の微粉末が飛散してしまうという課題もある。
【０００５】
また、従来の舗装体においては、所定寸法以上の粒径を有する廃瓦粉砕物のみが使用されていて、粒径の小さい廃瓦粉砕物においてはほとんど再利用されることがなかった。このため廃瓦粉砕物の微粉末は、そのほとんどが廃棄処分されており、廃瓦が十分にリサイクルできていないという課題もある。
さらには、特許文献１に記載されている舗装体は内部に隙間部分が多数存在する構造であり、路盤に空気や日光が差し込みやすくなっているため、路盤から雑草が生えやすいという課題もある。
【０００６】
そこで本考案は、実使用において十分な保水性能を有すると共に、セメント系の固化剤や団粒化剤といった化学添加剤を使用せず、低コストで環境や人体に対する負荷の増加のおそれがなく、廃瓦粉砕物の微粉末の飛散を防ぐことを可能にし、さらには廃瓦を十分にリサイクルすることができ、雑草が生えにくく使い勝手が良好な舗装体を提供することを目的としている。
【課題を解決するための手段】
【０００７】
上記課題を解決するために本考案者は鋭意研究を行った結果、以下の構成に想到した。
すなわち、廃瓦粉砕物を用いて構成される舗装体であって、原地盤に形成された路床上に、粒径寸法が３ｍｍ以下の廃瓦粉砕物３０〜６０重量パーセントと、粒径寸法が３ｍｍ超１０ｍｍ以下の廃瓦粉砕物７０〜４０重量パーセントとが、１００重量パーセントとなるように混合された廃瓦粉砕物混合体が、２０ｍｍ以上の層厚さで敷設された路盤と、前記路盤上に、粒径寸法が２ｍｍ超４０ｍｍ以下の廃瓦粉砕物が敷設された表層と、を有していることを特徴とする舗装体である。
これにより、化学添加剤を使用していないため環境や人体に対しての負荷をなくすことができる。また、廃瓦粉砕物の微粉末も有効に利用することができる。そして、舗装体を構成する路盤からの廃瓦粉砕物の微粉末の飛散を防ぐと共に、雑草を生えにくくした低コストで使い勝手が良好な舗装体を提供することができる。
【０００８】
また、前記表層の層厚さが２０ｍｍ以上であることが好ましい。これにより、さらに確実に路盤からの廃瓦粉砕物の微粉末の飛散を防止することができる。
【０００９】
また、前記路床または前記路盤には暗渠が敷設されていることも好適である。これにより、舗装体に局部的に水分が供給された場合であっても、舗装体の全体に水分を分散させることができる。
【００１０】
また、前記暗渠として孔開き管が用いられていることが好ましく、前記孔開き管が前記路床に掘削された凹溝に埋設されていることがより好ましい。
また、前記孔開き管の内部空間には、保水用充てん材が充てんされていることがさらに好ましい。
以上のように暗渠として孔開き管を用いることで、孔開き管に一旦水が取り込まれれば、孔開き管の外周面により孔開き管内の水の急激な蒸発を防ぐことができる。これにより、より良好な保水性能を有する舗装体を提供することが可能になる。
【００１１】
また、前記廃瓦粉砕物は、複数種類の廃瓦により構成されていることも好適である。これにより、施工現場において要求されている保水性能や外観デザインに対応した舗装体を提供することができる。
【考案の効果】
【００１２】
本考案にかかる舗装体の構成によれば、実使用において十分な保水性能を有すると共に、低コストで環境や人体に対する負荷の増加のおそれがなく、廃瓦粉砕物の微粉末の飛散を防ぐと共に廃瓦を十分にリサイクルすることができ、雑草が生えにくく使い勝手が良好な舗装体を提供することが可能になる。
【図面の簡単な説明】
【００１３】
【図１】第１実施形態にかかる舗装体の断面図である。
【図２】第２実施形態にかかる舗装体の断面図である。
【考案を実施するための最良の形態】
【００１４】
以下、本考案にかかる舗装体の実施形態について図面に基づいて具体的に説明する。
【００１５】
（第１実施形態）
図１に示すように、本実施形態にかかる舗装体１０は、原地盤２０を掘削すると共に床均しして形成された路床１２と、路床１２の上に敷設された廃瓦粉砕物混合体からなる路盤１４と、路床１２の上に配設された暗渠１６と、転圧された路盤１４の上に敷設され、廃瓦粉砕物からなる表層１８とを有している。
【００１６】
路床１２上に敷設される路盤１４は、粒径寸法が３ｍｍ以下の廃瓦粉砕物と、粒径寸法が３ｍｍ超〜１０ｍｍ以下である廃瓦粉砕物とからなる廃瓦粉砕物混合体である。より詳細には、路盤１４を構成する廃瓦粉砕物混合体に対し、粒径寸法が３ｍｍ以下の廃瓦粉砕物を３０〜６０重量％と、粒径寸法が３ｍｍ超〜１０ｍｍ以下の廃瓦粉砕物を７０〜４０重量％とが用いられ、それぞれの廃瓦粉砕物の重量％の合計が１００％となるように混合されている。
【００１７】
このように、従来は廃棄処分されていた粒径寸法が３ｍｍ以下の廃瓦粉砕物を路盤材として使用することで、廃瓦のリサイクル率が向上し、廃瓦の廃棄物としての処分量を大幅に削減することができる。また、廃瓦粉砕物混合体における廃瓦粉砕物の粒度分布状態が良好になるので、路盤１４の締め固め作業を容易にかつ確実におこなうことができる。このようにして締め固められた路盤１４は密度が高く、路盤１４内の隙間部分が減ることになる。すなわち、路盤１４への空気および日光に供給が抑制され、かつ、路盤１４が硬くなることにより雑草の根が路盤１４に生え難くなり、舗装体１０としての防草効果が向上する。
【００１８】
廃瓦粉砕物および廃瓦粉砕物混合体は、予め複数種類の廃瓦毎に製造された廃瓦粉砕物を廃瓦の保水性能に応じて適宜混合させればよい。このようにして得られた廃瓦粉砕物および廃瓦粉砕物混合体は、所望の保水性能を具備する路盤１４および表層１８を構成することができる。
【００１９】
出願人がおこなった実験結果によると、粒径寸法が２０ｍｍ以下の廃瓦粉砕物においては、黒色である本いぶしと呼ばれる廃瓦から得た廃瓦粉砕物の保水率が、同程度の粒径寸法を有する材料である造園用敷砂利・小粒の保水率の１０倍以上であった。同様に、赤色である素焼きと呼ばれる廃瓦および白色である石州と呼ばれる廃瓦から得た廃瓦粉砕物の保水率は、造園用敷砂利・小粒の保水率の５倍程度および４倍程度であった。
また、従来廃棄していたいわゆる粉末状の廃瓦粉砕物においては、黒色である本いぶしと呼ばれる廃瓦から得た廃瓦粉砕物の保水率が、同程度の粒径寸法を有する材料であるモルタル用の砂の保水率の１．６倍であった。同様に、赤色である素焼きと呼ばれる廃瓦および白色である石州と呼ばれる廃瓦から得た廃瓦粉砕物の保水率は、モルタル用砂の保水率の２．１倍程度および１．３倍程度であった。
以上のように廃瓦粉砕物は、同程度の粒径を有する土砂に比較して高い保水率を有していることが明らかである。
【００２０】
路盤１４となる廃瓦粉砕物混合体は、複数種類の廃瓦粉砕物を図示しない混合装置に投入して十分に混合した後、路床１２に敷設される。路床１２の上に廃瓦粉砕物混合体を敷設する際には、図１に示すように暗渠１６を敷設してもよい。暗渠１６の形態は特に限定されるものではないが、孔開き管が好適に用いられる。本実施形態においては孔開き管の一例として孔開き塩ビ管を採用した。路床１２の上に敷設された廃瓦粉砕物混合体は、振動ローラなどの転圧装置により転圧されながら所定厚さ寸法となるまで敷設される。転圧はいわゆる水締めにより行うこともできる。転圧後における廃瓦粉砕物混合体（路盤１４）の層厚寸法は２０ｍｍ以上であることが好ましい。なお、本実施形態においては、転圧後における廃瓦粉砕物混合体（路盤１４）の層厚寸法を７５ｍｍとした。
【００２１】
暗渠１６として用いた孔開き塩ビ管の内部空間には、釉薬を除去した廃瓦破砕物を保水用充てん材３０として充てんしておくこともできる。孔開き塩ビ管の内部空間に充てんする保水用充てん材３０としては、表層１８に用いる廃瓦粉砕物と同程度以上の粒径寸法を有する廃瓦粉砕物を用いることが好ましい。
このように保水用充てん材３０を充てんした暗渠１６によれば、路盤１４の含水量が飽和した際における暗渠１６の排水性能は維持しつつも、暗渠１６に保水性を持たせることができる。特に、本実施形態にかかる暗渠１６の構成によれば、舗装体１０に供給された水を孔開き塩ビ管の内部の保水用充てん材３０に吸水させることができる。これにより舗装体１０全体としての保水性能を向上させることができる。さらには、孔開き塩ビ管の外周壁により、孔開き塩ビ管の内部空間に取り込まれた水の急激な蒸発が防止される点でも舗装体１０としての保水性能の向上に貢献することができる。
【００２２】
路盤１４の転圧後の層厚さが所定厚さ以上となった後、路盤１４の上に粒径寸法が２ｍｍ超４０ｍｍ以下で適宜の色彩を有する廃瓦粉砕物を敷設し、転圧装置により層厚さが２０ｍｍとなるまで転圧して表層１８を形成することで舗装体１０が完成する。このような表層体１８を敷設することにより、路盤１４を構成する廃瓦粉砕物混合体の微粉末の飛散を防ぐことで埃を立ちにくくすることができる。また表層１８を敷設することにより、路盤１４への日光の差し込みが防止されるので、路盤１４から雑草が生えにくい使い勝手の良好な舗装体１０を提供することができる。
【００２３】
このようにして形成された舗装体１０によれば、雨天時においては表層１８および路盤１４の透水性が良好であることから表層１８がぬかるむことがない。また予め釉薬が除去された廃瓦粉砕物を路盤１４および表層１８の材料として採用すれば、雨天であっても滑ることがなく、保水性を向上させることもできる。すなわち、舗装体１０は雨天であっても良好な走破性を維持することができる。
また、外気温が低い場合には、表層１８および路盤１４を構成する廃瓦粉砕物により水分が保持されているため、舗装体１０に凍上が発生することがなく、表層１８や路盤１４の浮き上がりを防止することができる。
【００２４】
さらに、外気温が高いときには路盤１４に用いた廃瓦粉砕物に対して十分粒径の大きい廃瓦粉砕物が表層１８として敷設されているため、路盤１４の微粉末が乾燥により飛散することが防止される。そして、使用者が舗装体１０に水を供給して表層１８、路盤１４、保水用充てん材３０のそれぞれに一旦保水（吸水）させれば、表層１８、路盤１４、保水用充てん材３０から水を徐々に蒸発させることができる。これにより舗装体１０の周辺は打水効果により外気温を低下させることができ、使い勝手が良好である。
【００２５】
さらにまた、粒径の分布調整がなされた廃瓦粉砕物混合体により密度の高い路盤１４が形成されていることで、日光が表層１８を通過して路盤１４へ到達した場合であっても、日光の路盤１４への透過深さをきわめて少なくすることができる。また、路盤１４には隙間がほとんどないため、空気の入り込みや雑草などの根が張りにくい構造にもなっている。以上のように路盤１４には雑草が生えにくい構成が備わっているため、舗装体１０の防草性能を向上させることができる。
【００２６】
（第２実施形態）
図２は、第２実施形態にかかる舗装体の断面図である。
本実施形態においては、路床１２の表面に掘削した凹溝１３の部分に廃瓦粉砕物混合体と共に暗渠１６を敷設している構成が第１実施形態と相違している。
凹溝１３に敷設される暗渠１６は、舗装体１０の施工対象領域内の余剰水を舗装体１０の施工対象領域外に排出する図示しない排水手段に接続されていてもよいし、舗装体１０の施工対象領域内に単に敷設されている形態としてもよい。舗装体１０の施工対象領域内に単に暗渠１６を敷設した場合、暗渠１６は主として保水部として機能するため、第１実施形態よりも大型の暗渠１６を採用することが好ましい。
【００２７】
路床１２に配設した凹溝１３以外の構成については、第１実施形態と同様であるため、図２内の部材番号は第１実施形態で用いた部材番号と同じ番号を付すことにより、ここでの詳細な説明は省略している。
第２実施形態にかかる舗装体１０の構成による基本的な作用効果は、第１実施形態にかかる舗装体１０の作用効果と同様である。路床１２に凹溝１３が配設されている分だけ廃瓦粉砕物混合体の使用量が増加し、廃瓦のリサイクル度が向上する。また、廃瓦粉砕物混合体の使用量の増加や暗渠１６である孔開き塩ビ管が深部に敷設されることにより、舗装体１０としての保水性能の向上を期待することができる。
【００２８】
以上に実施形態に基づいて本考案にかかる舗装体１０の説明をしてきたが、本考案にかかる舗装体１０の技術的範囲は以上の実施形態に限定されるものではない。たとえば、本実施形態における舗装体１０は、表層１８を転圧しているが、表層１８への転圧処理は必須ではない。
また、本実施形態においては路盤１４の転圧後における層厚さを７５ｍｍとしているが、舗装体１０の上を通過する車両の重量に応じてさらに路盤１４の層厚さを増やしてもよい。また、公園や遊歩道など重量物が通行しない部分の舗装体１０における路盤１４については、２０ｍｍ以上の層厚さを有していればよい。
【００２９】
また、以上の実施形態においては、路床１２または路盤１４に暗渠１６を敷設した形態について説明しているが、暗渠１６は敷設を省略してもよい。また、暗渠１６である孔開き塩ビ管の内部空間に充てんされる保水用充てん材３０としては、釉薬を除去した廃瓦粉砕物に限定されるものではなく、釉薬を除去してない廃瓦粉砕物や他の公知の材料により代替することができる。そして暗渠１６としての孔開き塩ビ管の内部空間への保水用充てん材３０の充てんもまた必須要件ではない。
さらに、表層１８については、粒径寸法が２ｍｍ超４０ｍｍ以下の廃瓦粉砕物を用いているが、上記粒径寸法の範囲内であれば、特定粒径寸法のみの廃瓦粉砕物を表層１８として用いることもできる。また、表層１８に色彩の異なる複数種類の廃瓦からなる廃瓦粉砕物を用いることで、駐車場の駐車スペースを表示することなども可能である。
【符号の説明】
【００３０】
１０  舗装体
１２  路床
１３  凹溝
１４  路盤
１６  暗渠
１８  表層
２０  原地盤
３０  保水用充てん材
【図１】
0003189446.tif 000003
【図２】
0003189446.tif 000004